(57)【特許請求の範囲】
【請求項１】
（Ａ）下記構造式１で表されるエポキシ樹脂を５０重量％以上含有するエポキシ樹脂、
【化１】
0003818183.tif 000006
（ｎは、０〜４で表される正の整数）
（Ｂ）下記構造式２で表されるアラルキルフェノール樹脂を５０重量％以上含有するフェノール樹脂系硬化剤、
【化２】
0003818183.tif 000007
（ｍは０以上の整数、ｎは１以上の整数）
（Ｄ）下記構造式３で表されるリン系化合物
【化３】
0003818183.tif 000008
（Ｒ１、Ｒ２、Ｒ３はＨ若しくはアルキル基）
を必須成分とする半導体封止用エポキシ樹脂組成物。
【請求項２】
さらに（Ｃ）無機充填材を含有し、その含有量が、全組成物の８７〜９３重量％である請求項１記載の半導体封止用エポキシ樹脂組成物。
【請求項３】
（Ｂ）成分の構造式２のｍ／ｎの比が、８／２〜２／８の範囲であるアラルキルフェノール樹脂である請求項１又は２記載の半導体封止用エポキシ樹脂組成物。
【請求項４】
ＢＧＡパッケージに用いる請求項１〜３のいずれか１項記載の半導体封止用エポキシ樹脂組成物。
【請求項５】
ＢＧＡパッケージを封止した時の反りが５０ミクロン以下である請求項１〜４のいずれか１項記載の半導体封止用エポキシ樹脂組成物。
【請求項６】
請求項１〜５のいずれか１項記載の半導体封止用エポキシ樹脂組成物を用いて封止してなる樹脂封止型半導体装置。
【請求項７】
請求項１〜５のいずれか１項記載の半導体封止用エポキシ樹脂組成物を用いて封止してなるＢＧＡパッケージ。
【請求項８】
反りが５０ミクロン以下である請求項７記載のＢＧＡパッケージ。
【発明の詳細な説明】
【０００１】
【発明の属する技術分野】
本発明は、成形性、信頼性に優れた半導体用封止材及びそれを用いた半導体装置に関する。
【０００２】
【従来の技術】
半導体素子は、その外形は小型化、薄型化が進む一方で、素子の高性能化によりピン数は増加傾向にある。その結果、半導体素子と基板を接続するアウターリードの間隙は狭くなり、基板実装が困難になってきている。この対策としてこれまでのＳＯＰ、ＱＦＰといった外形に代わりＢＧＡ（Ball Grid Array）が提案され、量産も始まっている。
【０００３】
ＢＧＡは、素子の裏面の一部あるいは全面に、接続用の半田ボールを形成するため、ボール間隙が広く取れ、多ピン化に適した外形であるといえる。一方、ＢＧＡはＢＴ（ビスマレイミドトリアジン樹脂）基板あるいはガラエポ基板上に、封止材を片面成形する方式であるため必然的にバイメタル構造となり、基板と封止材の収縮率の差によりパッケージに反りが発生し易くなってしまう。また、基板と接着性が優れていることが重要である。
【０００４】
この問題に対しては、多官能エポキシ樹脂と特定の硬化剤、硬化促進剤等を組み合わせる（特開平８−１７６２７７号公報）、あるいはガラス転移温度が２０℃以上異なる封止材を混合して封止するといった検討がなされている（特開平８−２１３５１８号公報）が十分なものではなかった。
【０００５】
一般的には、反りが１５０ミクロンを超えると基板実装性に問題が出てくると言われ、好ましくは５０ミクロン以下とされているが、これまでの技術ではＢＧＡの外形が大きくなった場合、反りを５０ミクロン以下に抑えることは困難であった。
【０００６】
【発明が解決しようとする課題】
本発明は、かかる状況に鑑みなされたもので、半導体装置、特に片面成形のＢＧＡパッケージを封止した時の低反り性に優れ、且つ、耐半田リフロー性に優れた半導体封止用エポキシ樹脂組成物及びそれを用いた半導体装置を提供することを目的とする。
【０００７】
【課題を解決するための手段】
かかる目的は本発明によれば、特定のエポキシ樹脂と特定のフェノール樹脂硬化剤を組み合わせ、好ましくは、更に無機充填剤配合量を高充填化することにより達成される。
【０００８】
すなわち、本発明は、（Ａ）下記構造式１で表されるエポキシ樹脂を５０重量％以上含有するエポキシ樹脂、
【化４】
0003818183.tif 000002
（ｎは、０〜４で表される正の整数）
（Ｂ）下記構造式２で表されるアラルキルフェノール樹脂を５０重量％以上含有するフェノール樹脂系硬化剤、
【化５】
0003818183.tif 000003
（ｍは０以上の整数、ｎは１以上の整数）
を必須成分とする半導体封止用エポキシ樹脂組成物、好ましくはさらに（Ｃ）無機充填材を含有し、その含有量が、全組成物の８７〜９３重量％である半導体封止用エポキシ樹脂組成物、より好ましくはさらに（Ｄ）下記構造式３で表されるリン系化合物
【化６】
0003818183.tif 000004
（Ｒ１、Ｒ２、Ｒ３はＨ若しくはアルキル基）
を含有する半導体封止用エポキシ樹脂組成物、およびそれを用いたＢＧＡパッケージ等の半導体装置に関する。
【０００９】
【発明の実施の形態】
（Ａ）成分のエポキシ樹脂は、上記構造式１で表されるエポキシ樹脂のみからなるものであってもよいし、それ以外に１分子中に２個以上のエポキシ基を有する他のエポキシ樹脂を総エポキシ樹脂中の５０重量％まで併用してもよい。併用されるエポキシ樹脂としては、オルソクレゾールノボラック型エポキシ樹脂、ジシクロペンタジエン型エポキシ樹脂、フェノールノボラック型エポキシ樹脂、ビスフェノール型エポキシ樹脂等が挙げられる。
【００１０】
（Ｂ）成分のアラルキルフェノール樹脂は、構造式２で示される化合物のみからなるものであってもよいが、他の１分子中に２個以上のフェノール性水酸基を有するフェノールノボラック樹脂、アルキルノボラック樹脂等を併用してもよい。また、構造式２のｍ／ｎの比が８／２〜２／８の範囲であるアラルキルフェノール樹脂を用いることが高接着性、高ガラス転移点の点から好ましい。
【００１１】
（Ｃ）成分の無機充填材としては、例えば、溶融シリカ粉末、結晶シリカ粉末、アルミナ、窒化アルミ、窒化ケイ素等が用いられる。その形状としては、球状、不定形、楕円形のものが用いられる。これらの使用は単独及び併用でも構わない。その配合量は、エポキシ樹脂組成物総量中８７〜９３重量％が好適である。配合量が８７重量％より少ないと反り量が増加するし、９３重量％を超えると流動性に問題が出やすい。
【００１２】
（Ｄ）成分のリン化合物は、硬化促進剤として作用するもので、これを用いることにより流動性が良くなると共に熱時硬度が改善され成形作業が向上する。
【００１３】
硬化促進剤としては（Ｄ）成分のほかにトリフェニルホスフィン、第３級アミン類、イミダゾ−ル類等といったエポキシ樹脂とフェノ−ル樹脂系硬化剤の反応を促進する化合物が挙げられ、これらを単独で用いても、２種以上を組み合わせて用いてもよく、又、(Ｄ)成分と組み合わせて用いてもよい。
【００１４】
構造式３で示される化合物は、例えば下記のような方法で得ることができる。
１．トリ（ｐ−トリル）ホスフィン４８．３ｇをアセトン２００ｇに溶解する。
２．ｐベンゾキノン１７．６ｇをアセトン８０ｇに溶解する。
【００１５】
３．１と２の溶液を室温〜８０℃で混合する。
【００１６】
４．析出した黄褐色結晶を濾過して取り出し用に供する。
【００１７】
上記反応溶媒としてはアセトンとトルエン等の混合溶媒を用いてもよい。
【００１８】
なお、構造式１，２で示されるものは市中より入手することができる。
【００１９】
また、必要に応じて、着色剤、離型剤、難燃剤又はカップリング剤等の公知の添加剤成分を配合し用いても構わない。
【００２０】
上記原材料を各々適宜配合し、この配合物をミキシングロール機等の混練機にかけ混練して半溶融状態の樹脂組成物とし、これをシート状にして室温に冷却した後、公知の手段により粉砕し、必要に応じて打錠するといった一連の工程により、目的とする半導体封止用エポキシ樹脂組成物を得ることができる。
【００２１】
本発明の半導体封止用エポキシ樹脂組成物は、通常粉末状またはそれを打錠したタブレット状の材料として、半導体の封止に用いられる。
【００２２】
本発明のエポキシ樹脂組成物を用いて、半導体素子を封止することにより、半導体装置の反りが小さく、且つ、耐半田リフロー性の優れた樹脂封止型半導体装置が得られる。
【００２３】
【実施例】
以下、本発明を実施例及び比較例によって、更に具体的に説明するが、本発明は、これらの実施例に限定されるものではない。
【００２４】
まず、表１に示す重量部で各材料を配合し予備混合した後、１０インチ径の二軸ロール機を使用して、混練温度８０〜９０℃、混練時間７〜１２分の条件で混練し、冷却後粉砕して半導体封止用エポキシ樹脂組成物を得た。この封止用エポキシ樹脂組成物を用い、トランスファー成形機で、金型温度１８０℃、成形圧力７０、硬化時間９０秒の条件で成形し、試験片を作製した。後硬化は１７５℃、６時間行った。
【００２５】
スパイラルフローは、ＥＭＭＩ１−６６に準じて測定した。熱時硬度は、上記条件で成形した成形品のショアー硬度を測定した。ＡＬピール接着力は、厚み約０．０３ｍｍのアルミホイル上に成形した幅１０ｍｍの成形品にて測定した。
【００２６】
耐半田フロークラック性は、ＢＧＡ３５×３５×１．５ｍｍ，ＢＴ基板０．０６ｍｍチップ１２×１２ｍｍのパッケ−ジを用い、上記条件にて成形、後硬化後、８５℃／６５ＲＨ％の環境で１６８ｈ時間放置した後、リフロー炉にて加熱（炉内温度：Ｍａｘ２４５℃）し、クラックの有無を超音波探傷装置にて観察した。
【００２７】
反り量は、ＢＧＡ３５×３５ｍｍ、パッケージ厚み１．５ｍｍ、ＢＴ基板０．０６ｍｍ厚、チップ１２×１２ｍｍのパッケージを用い、上記条件で成形、後硬化後基板側より対角方向での最大反り量を測定した。
【００２８】
表１に実施例１〜３と比較例１〜３の組成及び評価結果を示す。これらの結果から分かるように、本発明の半導体封止用エポキシ樹脂組成物を用いた基板は、反り量が小さく、耐半田リフロー性に優れている。特に（Ｄ）成分の化合物を用いた実施例１及び２では熱時硬度にも優れている。
【００２９】
【表１】
0003818183.tif 000005
【００３０】
【発明の効果】
本発明によれば、特定のエポキシ樹脂と特定のフェノール樹脂硬化剤及び硬化促進剤を組み合わせ、更に無機充填剤配合量を高充填化することにより、反りが小さく、且つ、耐半田リフロー性の優れた樹脂封止型半導体装置が得られる。